【事件の表示】
　特許第２７９５６２２号「合成ストリング及びその製造方法」の請求項１ないし１１に係る特許に対する特許異議の申立てについて、次のとおり決定する。
【結　論】
　訂正を認める。
　特許第２７９５６２２号の請求項１ないし１０に係る特許を維持する。
【理　由】
（１）手続の経緯
　特許第２７９５６２２号に係る発明についての出願は、平成７年２月２８日に出願され、平成１０年６月２６日にその発明について特許の設定登録がなされ、その後、その特許について、異議申立人東亜ストリング株式会社により特許異議の申立てがなされ、取消理由通知がなされ、その指定期間内である平成１１年９月８日に訂正請求がなされ、さらに、訂正拒絶理由を通知したところ平成１２年１月１２日に訂正明細書を補正する手続補正書が提出されたものである。
（２）訂正の適否ついての判断
ア．訂正の内容
　上記手続補正は、訂正拒絶理由で指摘した請求項４、６、７に記載の他の請求項の引用項番の誤記の訂正を目的として訂正明細書を補正するものであって、訂正請求の要旨を変更するものでないから、特許権者が求めている訂正の内容は、特許明細書を上記手続補正書で補正された訂正明細書のとおり訂正しようとするものである。すなわち、
ａ．特許請求の範囲の請求項１の「比重が大きい繊維」を「比重が大きくかつその比重が１．５０以上である繊維」に訂正する。
ｂ．特許請求の範囲の請求項１の「１．２０以上」を「１．２８以上」に訂正する。
ｂ−２．特許請求の範囲の請求項３を削除する。これにともない、請求項４以降の項番を繰り上げる。
ｂ−３．特許請求の範囲の請求項５（訂正明細書の請求項４）の「請求項２」を「請求項３」に訂正する。
ｂ−４．特許請求の範囲の請求項７（訂正明細書の請求項６）の「請求項５」を「請求項４」に訂正する。
ｂ−５．特許請求の範囲の請求項８（訂正明細書の請求項７）の「請求項５」を「請求項３」に訂正する。
ｃ．特許請求の範囲の請求項１１（訂正明細書の請求項１０）の「比重が大きい繊維」を「比重が大きくかつその比重が１．５０以上である繊維」に訂正する。
ｄ．特許請求の範囲の請求項１１（訂正明細書の請求項１０）の「ストリングの比重」を「ストリングの前記式（数１）で示す比重Ｄ」に訂正する。
ｅ．特許請求の範囲の請求項１１（訂正明細書の請求項１０）の「１．２０以上」を「１．２８以上」に訂正する。
ｆ．明細書段落【０００９】（公報２頁４欄３５行）の「比重が大きい繊維」を「比重が大きくかつその比重が１．５０以上である繊維」に訂正する。
ｇ．明細書段落【０００９】（公報２頁４欄３７〜３８行）の「１．２０以上」を「１．２８以上」に訂正する。
ｈ．明細書段落【００１５】（公報３頁５欄１８行）の「比重が大きい繊維」を「比重が大きくかつその比重が１．５０以上である繊維」に訂正する。
ｉ．明細書段落【００１５】（公報３頁５欄２１〜２２行）の「ストリングの比重」を「ストリングの前記式（数１）で示す比重Ｄ」に訂正する。
ｊ．明細書段落【００１５】（公報３頁５欄２２行）の「１．２０以上」を「１．２８以上」に訂正する。
ｋ．明細書段落【００１６】（公報３頁５欄２６行）の「比重が大きい繊維」を「比重が大きくかつその比重が１．５０以上である繊維」に訂正する。
ｌ．明細書段落【００１６】（公報３頁５欄２９行）の「１．２０以上」を「１．２８以上」に訂正する。
ｍ．明細書段落【００１６】（公報３頁５欄４３行）の「１．２未満」を「１．２８未満」に訂正する。
ｎ．明細書段落【００２３】（公報３頁６欄３０行）の「比重が大きい繊維」を「比重が大きくかつその比重が１．５０以上である繊維」に訂正する。
ｏ．明細書段落【００２３】（公報３頁６欄３４行）の「１．２０以上」を「１．２８以上」に訂正する。
ｐ．明細書段落【００２３】（公報３頁６欄３４行）の「１．２０〜１．６０」を「１．２８〜１．６０」に訂正する。明細書段落【００２４】（公報４頁６欄４８行）の「１．２０」を「１．２８」に訂正する
ｑ．明細書段落【００３２】（公報４頁８欄２５行）の「１．２〜１．６」を「１．２８〜１．６」に訂正する。
ｒ．明細書段落【００３２】（公報４頁８欄２７行）の「１．２０以上」を「１．２８以上」に訂正する。
ｓ．明細書段落【００３６】（公報５頁９欄１３行）の「アラミンＭ」を「アミランＭ」に訂正する。
ｔ．明細書段落【００５４】（公報６頁１１欄２７行）の「比重が大きい繊維」を「比重が大きくかつその比重が１．５０以上である繊維」に訂正する。
ｕ．明細書段落【００５４】（公報６頁１１欄２９行）の「１．２０以上」を「１．２８以上」に訂正する。
ｖ．明細書段落【００５５】（公報６頁１１欄３９行）の「比重が大きい繊維」を「比重が大きくかつその比重が１．５０以上である繊維」に訂正する。
ｗ．明細書段落【００５５】（公報６頁１１欄４３行）の「１．２０以上」を「１．２８以上」に訂正する。
イ．訂正の目的の適否、新規事項の有無、及び拡張・変更の存否
　上記訂正事項ａ、ｃは、段落【００１１】の「ポリアミド系合成繊維よりも比重が大きい繊維が、比重１．５０以上の材料で構成されることが好ましい」の記載から「比重の大きい繊維」の比重の範囲を特定したものでから、特許請求の範囲の減縮を目的とするものである。
　上記訂正事項ｂ、ｅは、段落【００５３】の【表１】の実施例１〜４の記載から、ストリングの比重の範囲をより限定したものであるから、特許請求の範囲の減縮を目的とするものである。
　上記訂正事項ｂー２は、請求項の削除し、この削除に伴い、請求項４以降の請求項の項番を繰り上げるものであるから特許請求の範囲の減縮を目的とするものである。
　上記訂正事項ｂー３は、引用請求項の誤記を訂正するものであるから、誤記の訂正を目的とするものであるもの。
　上記訂正事項ｂー４、ｂー５は、請求項３の削除に伴う、引用請求項の項番を明確にするものであるから、明りょうでない記載の釈明を目的とするものである。
　上記訂正事項ｄは、ストリングの比重を請求項１で定義している比重としたものであるから、明りょうでない記載の釈明を目的とするものである。
　上記訂正事項ｆ〜ｒ、及びｔ〜ｗは、特許請求の範囲の減縮に伴い、これと整合性をはかるために詳細な説明を訂正するものであるから、明りょうでない記載の釈明を目的とするものである。
　上記訂正事項ｓは誤記の訂正を目的とするものである。
　そしてこれらの訂正は、願書に添付した明細書または図面に記載された範囲を越えるものとは認められないから新規事項の追加に該当せず、また特許請求の範囲を実質的に拡張または変更するものではない。
ウ．独立特許要件
（訂正明細書の請求項１〜１０に係る発明）
　訂正明細書の請求項１〜１０に係る発明は、その特許請求の範囲の請求項１〜１０に記載された次の事項により特定されるとおりのものである。
「【請求項１】ポリアミド系合成繊維と、前記ポリアミド系合成繊維よりも比重が大きくかつその比重が１．５０以上である繊維を含むストリングであって、前記ストリングは下記式（数１）で示す比重Ｄ（ただし２５℃で測定）が１．２８以上１．６０以下の範囲であることを特徴とする合成ストリング。
【数１】
　  Ｄ＝Ｗ/（Ｌ/２）２π
　ただし、Ｗは、ストリングの目付で、１ｍ当たりの重量（ｇ）、Ｌは、ストリングの直径で、単位はｍｍである。
πは、円周率である。
【請求項２】ポリアミド系合成繊維が５０重量％以上の主成分であり、前記ポリアミド系合成繊よりも比重の大きい繊維が５０重量％未満の副成分である請求項１に記載の合成ストリング。
【請求項３】副成分が。ポリアミド繊維に鉛を複合させたコンジュゲート繊維またはフッ素繊維である請求項２に記載の合成ストリング。
【請求項４】ポリアミド繊維に鉛を複合させたコンジュゲート繊維が、外側成分がポリアミドであり、内側に鉛を存在させた芯鞘コンジュゲート繊維である請求項２に記載の合成ストリング。
【請求項５】合成ストリングが、芯部を形成する繊維と鞘部を形成する繊維からなる芯鞘構造である請求項２に記載の合成ストリング。
【請求項６】鉛を複合させた芯鞘コンジュゲート繊維が、ストリング鞘部に存在する請求項５に記載の合成ストリング。
【請求項７】フッ素を含むポリマーの繊維が、ストリングの芯部及び／または鞘部に存在する請求項４に記載の合成ストリング。
【請求項８】合成ストリングを構成する繊維が、編組または撚糸されている請求項１に記載の合成ストリング。
【請求項９】合成ストリングを構成する繊維が、接着剤によって一体化されている請求項１に記載の合成ストリング。
【請求項１０】ポリアミド系合成繊維を芯成分に用い、鞘成分としてポリアミド系合成繊維と前記ポリアミド系合成繊維よりも比重が大きくかつその比重が１．５０以上である繊維とを混合して接着剤を塗布しながら芯成分の周囲に卷回止、次いで樹脂溶液または溶融樹脂をコーティングし、乾燥又は固化後、伸度調整のための延伸処理を行い、次に平滑剤を塗布してストリングの前記式（数１）で示す比重Ｄ（ただし２５℃で測定）を１．２８以上１．６０以下の範囲にすることを特徴とする合成ストリングの製造方法。」
（引用刊行物記載の発明）
　訂正明細書の請求項１〜１０に係る発明に対して、当審が平成１１年７月２７日付けで通知した取消理由で引用した刊行物１（特開昭５６−１５６１７５号公報）には、「ポリエステル等の非吸湿性ポリマーよりなり二次転移点６０℃以上、平均伸度が２０〜２７％のモノフィラメントを芯糸とし、その外周にポリアミド繊維を１〜２重に巻回して、その強伸度曲線が初期において略々直線的であり、且つ全域に亘って緩やかな二次曲線を描くような物性を有する〜ガット。」（請求項１）、「芯糸の断面積と芯糸及び巻糸の断面積の和との比が０．１５〜０．４０好ましくは０．２５〜０．３０となるように構成した〜特許請求の範囲第１項記載のガット」（請求項２）と記載されている。
　上記記載から、ポリエステル（比重約１．３８）を芯糸、ポリアミド（比重約１．１４）を巻糸とし、芯糸の断面積と芯糸及び巻糸の断面積の和との比が０．１５〜０．４０に構成されたガットは、最大比重は１．２３６となり、上記のように、ポリエステルは、ポリアミドよりも比重が大きいから、刊行物１にはポリアミド系合成繊維と、前記ポリアミド系合成繊維よりも比重が大きい繊維を含むストリングであって、その比重が１．２３６以下の範囲である合成ストリングが記載されているものと認める。
　刊行物２（特開平６−２１８０８１号公報）には、「フィラメント繊維からなる芯成分と、フィラメント繊維からなり前記芯成分の外周面に巻回される編組された被覆成分とから少なくとも構成された芯鞘構造のラッケト用ストリングであって、前記芯成分繊維および被覆成分繊維がともにナイロンフィラメント成分を主成分として含み、かつ前記鞘部を構成する少なくとも一部の繊維が、フッ素を含むポリマーからなる繊維である〜ラケット用ストリング」（請求項１）、「芯成分繊維として直径１．０ｍｍのナイロン６のモノフィラメントを用い、被覆成分繊維として直径０．１１５ｍｍのナイロン６のモノフィラメントを２１本と直径０．１４０ｍｍの４フッ化エチレンとパーフルオロアルキルビニルエーテルとの共重合体であるＰＦＡフッ素繊維４本をラセン状に巻きつけ、同時にナイロン系接着剤を用いて固定した。次いで、熱溶融ナイロン６を用いて、この表面をコーティングした。このものの断面図を図３に示す。」（段落【００２４】）と記載されている。
　ナイロン繊維はポリアミド系繊維であり、例示されているフッ素を含むポリマー繊維であるＰＦＡ繊維の比重は２．１２〜２．１７であるから、刊行物２には、ポリアミド系合成繊維と、前記ポリアミド系合成繊維よりも比重が大きい繊維を含むストリングであって、実施例１には比重が約１．１８８の合成ストリングが記載されているものと認める。
（対比・判断）
　請求項１ないし１０に係る発明と刊行物１，２に記載の発明を対比すると、刊行物１、２には、ポリアミド系合成繊維と、前記ポリアミド系合成繊維よりも比重が大きい繊維を含むストリングであって、その比重が１．２３６以下の範囲である合成ストリングが記載されているが、請求項１ないし１０に係る発明を特定する事項である「ポリアミド系合成繊維と、前記ポリアミド系合成繊維よりも比重が大きくかつその比重が１．５０以上である繊維を含むストリングであって、前記ストリングは下記式（数１）で示す比重Ｄ（ただし２５℃で測定）が１．２８以上１．６０以下の範囲である合成ストリング。
【数１】
　  Ｄ＝Ｗ/（Ｌ/２）２π
　ただし、Ｗは、ストリングの目付で、１ｍ当たりの重量（ｇ）、Ｌは、ストリングの直径で、単位はｍｍである。
πは、円周率である。」についての記載がない。
　したがって、請求項１乃至１０に係る発明は、刊行物１又は２に記載された発明ではない。
　また、請求項１乃至１０に係る発明は、上記事項を備えることにより、ストリングを特定の比重に調整して、天然ガット並の性能の合成ストリングを得るという顕著な効果を奏しうるものであるから、刊行物１，２に記載の発明に基づいて容易に発明をすることができたものとすることもできない。
　したがって、請求項１乃至１０に係る発明は、特許出願の際独立して特許を受けることができるものである。
エ．むすび
　 以上のとおりであるから、上記訂正請求は、特許法等の一部を改正する法律（平成６年法律第１１６号）附則　第６条第１項によりなお従前の例によるとされる、特許法第１２０条の４第２項、同条第３項で準用する第１２６条第２ないし４項の規定に適合するので、当該訂正を認める。
（３）特許異議の申立てについての判断
ア．特許異議申立ての理由の概要
　申立人東亜ストリング株式会社は、証拠として甲第１号証（特開昭５６−１５６１７５号公報）、甲第２号証(特開平６−２１８０８１号公報）、甲第３号証（特開平５−３４５０５４号公報）、甲第４号証（特開昭５９−１４１９６２号公報）、甲第５号証（特開昭６１−１７６３７１号公報）、甲第６号証（特開昭６０−７７７７５号公報）を提出し、請求項１〜１１に係る発明は、甲第１号証及び甲第２号証に記載された発明であるから、請求項１〜１１に係る発明の特許は特許法第２９条第１項第３号の規定に違反してなされたものであり、請求項１〜１１に係る発明は、甲第１〜６号証に記載された発明に基づいて当業者が容易に発明をすることができたものであるから、請求項１〜１１に係る発明の特許は特許法第２９条第２項の規定に違反してなされたものであり、また、請求項４、５及び７に係る発明の特許はその明細書が特許法第３６条第４項に規定する要件を満たしていない出願に対してなされたものであるから、取り消されるべき旨主張している。
イ．本件発明
　請求項１ないし１０に係る発明は、訂正明細書の特許請求の範囲の請求項１ないし１０に記載された事項により特定されるとおりのものである。
ウ．特許法第２９条第１項第３号違反について
　甲第１、２号証は、取消理由通知で示した刊行物１、２であるから、上記（２）ウの（対比・判断）に記載した理由と同様の理由により、請求項１乃至１０に係る発明は、甲第１号証又は甲第２号証に記載された発明と同一とすることはできない。
エ．特許法第２９条第２項違反について
（申立人が提出した甲号各証記載の発明）　
　甲第１、２号証は、取消理由通知で示した刊行物１、２であるから、上記（２）ウ．（引用刊行物に記載の発明）で示した発明が記載されている。
　甲第３号証（特開平５−３４５０５４号公報）には、「テニスおよびそれに類する競技に用いるラケットに張るガット用線材を、専用の金属素材を用いた多数のより糸材からなる細いロープにより形成した〜テニスおよびそれに類する競技に用いるラケットに張るガット用の線材」（請求項１）、「前記保護層をポリアミドまたはテフロン（登録商標）より形成する〜請求項９に記載のラケットに張るガット用の線材」（請求項１０）と記載されている。
　甲第４号証（特開昭５９−１４１９６２号公報）には、「（１）テニス、バドミントン等のフレームに張るガットであって、超弾性効果を有する金属の線材からなる〜ゲームガット。（２）線材の表面にプラスチックを被覆せしめること、あるいはプラスチック線を巻きつけることまたは編む〜ガット」（特許請求の範囲）と記載されている。
　甲第５号証（特開昭６１−１７６３７１号公報）には、「（１）芯材と該芯材を被覆する外層材とからなるガットであって、前記芯材として、使用温度で変形を加えたとき応力誘起マルテンサイト変態を起こして超弾性挙動を呈するようになる合金を用いた〜ガット。（２）前記外層材は、合成樹脂である〜特許請求の範囲第１項に記載のガット。」（特許請求の範囲）と記載されている。
　甲第６号証（特開昭６０−７７７７５号公報）には、「（１）テニス、バドミントンなどのゲームに用いるラケットのガットに、吸振合金を用いた〜ゲーム用ラケットのガット。〜（３）前記ガットが、吸振合金線の表面に樹脂を被覆した〜ゲーム用ラケット」と記載されている。
（対比・判断）
　請求項１ないし１０に係る発明と甲第１〜６号証に記載の発明を対比すると、甲第１〜６号証には、請求項１ないし１０に係る発明を特定する事項である「ポリアミド系合成繊維と、前記ポリアミド系合成繊維よりも比重が大きくかつその比重が１．５０以上である繊維を含むストリングであって、前記ストリングは下記式（数１）で示す比重Ｄ（ただし２５℃で測定）が１．２８以上１．
６０以下の範囲である合成ストリング。
【数１】
　  Ｄ＝Ｗ/（Ｌ/２）２π
　ただし、Ｗは、ストリングの目付で、１ｍ当たりの重量（ｇ）、Ｌは、ストリングの直径で、単位はｍｍである。
πは、円周率である。」についての記載がない。
　そして、請求項１乃至１０に係る発明は、上記請求項１ないし１０に係る発明を特定する事項を備えることによって、ストリングを特定の比重に調整して、天然ガット並の性能の合成ストリングが得るという顕著な効果を奏するものであるから、甲第１〜６号証に記載の発明に基づいて容易に発明をすることができたものではない。
エ．特許法第３６条第４項違反について
　申立人は、「ポリアミドと鉛のコンジュゲート繊維」の強度は、現在のところ極めて低いから、請求項４、５及び７項に係る発明（訂正明細書の請求項３、４および６項）は、当業者が実施することができず、特許法第３６条第４項の規定により特許を受けることができない旨主張しているが、これら請求項に係る発明は、「ポリアミド繊維」を主成分（ストリングの強度成分）とし、比重係数を調整する副成分として「ポリアミドと鉛のコンジュゲート繊維」を用いるものであって、「ポリアミドと鉛のコンジュゲート繊維」の強度が低いとしても、この「ポリアミドと鉛のコンジュゲート繊維」を単独または主成分として用いるものではないから上記主張は採用できない。
オ．むすび
　以上のとおりであるから、特許異議の申立ての理由及び証拠によっては、本件請求項１乃至１０に係る発明の特許を取り消すことはできない。
　また、他に本件請求項１乃至１０に係る発明の特許を取り消すべき理由を発見しない。
　したがって、本件請求項１乃至１０に係る発明についての特許は拒絶の査定をしなければならない特許出願に対してなされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年６月２２日（２０００．６．２２）
【訂正の要旨】
　特許第２７９５６２２号発明の明細書を本件訂正請求書に添付の訂正明細書のとおりに訂正する。即ち、特許請求の範囲の減縮を目的として下記ａ、ｂ、ｂー２、ｃ、ｅのとおり訂正し、明りょうでない記載の釈明を目的として下記ｂー４、ｂー５、ｄ、ｆ〜ｒ、ｔ〜ｗのとおり訂正し、誤記の訂正を目的として下記ｂー３、ｓのとおり訂正する。
ａ．特許請求の範囲の請求項１の「比重が大きい繊維」を「比重が大きくかつその比重が１．５０以上である繊維」に訂正する。
ｂ．特許請求の範囲の請求項１の「１．２０以上」を「１．２８以上」に訂正する。
ｂ−２．特許請求の範囲の請求項３を削除する。これにともない、請求項４以降の項番を繰り上げる。
ｂ−３．特許請求の範囲の請求項５（訂正明細書の請求項４）の「請求項２」を「請求項３」に訂正する。
ｂ−４．特許請求の範囲の請求項７（訂正明細書の請求項６）の「請求項５」を「請求項４」に訂正する。
ｂ−５．特許請求の範囲の請求項８（訂正明細書の請求項７）の「請求項５」を「請求項３」に訂正する。
ｃ．特許請求の範囲の請求項１１（訂正明細書の請求項１０）の「比重が大きい繊維」を「比重が大きくかつその比重が１．５０以上である繊維」に訂正する。
ｄ．特許請求の範囲の請求項１１（訂正明細書の請求項１０）の「ストリングの比重」を「ストリングの前記式（数１）で示す比重Ｄ」に訂正する。
ｅ．特許請求の範囲の請求項１１（訂正明細書の請求項１０）の「１．２０以上」を「１．２８以上」に訂正する。
ｆ．明細書段落【０００９】（公報２頁４欄３５行）の「比重が大きい繊維」を「比重が大きくかつその比重が１．５０以上である繊維」に訂正する。
ｇ．明細書段落【０００９】（公報２頁４欄３７〜３８行）の「１．２０以上」を「１．２８以上」に訂正する。
ｈ．明細書段落【００１５】（公報３頁５欄１８行）の「比重が大きい繊維」を「比重が大きくかつその比重が１．５０以上である繊維」に訂正する。
ｉ．明細書段落【００１５】（公報３頁５欄２１〜２２行）の「ストリングの比重」を「ストリングの前記式（数１）で示す比重Ｄ」に訂正する。
ｊ．明細書段落【００１５】（公報３頁５欄２２行）の「１．２０以上」を「１．２８以上」に訂正する。
ｋ．明細書段落【００１６】（公報３頁５欄２６行）の「比重が大きい繊維」を「比重が大きくかつその比重が１．５０以上である繊維」に訂正する。
ｌ．明細書段落【００１６】（公報３頁５欄２９行）の「１．２０以上」を「１．２８以上」に訂正する。
ｍ．明細書段落【００１６】（公報３頁５欄４３行）の「１．２未満」を「１．２８未満」に訂正する。
ｎ．明細書段落【００２３】（公報３頁６欄３０行）の「比重が大きい繊維」を「比重が大きくかつその比重が１．５０以上である繊維」に訂正する。
ｏ．明細書段落【００２３】（公報３頁６欄３４行）の「１．２０以上」を「１．２８以上」に訂正する。
ｐ．明細書段落【００２３】（公報３頁６欄３４行）の「１．２０〜１．６０」を「１．２８〜１．６０」に訂正する。明細書段落【００２４】（公報４頁６欄４８行）の「１．２０」を「１．２８」に訂正する
ｑ．明細書段落【００３２】（公報４頁８欄２５行）の「１．２〜１．６」を「１．２８〜１．６」に訂正する。
ｒ．明細書段落【００３２１（公報４頁８欄２７行）の「１．２０以上」を「１．２８以上」に訂正する。
ｓ．明細書段落【００３６】（公報５頁９欄１３行）の「アラミンＭ」を「アミランＭ」に訂正する。
ｔ．明細書段落【００５４】（公報６頁１１欄２７行）の「比重が大きい繊維」を「比重が大きくかつその比重が１．５０以上である繊維」に訂正する。
ｕ．明細書段落【００５４】（公報６頁１１欄２９行）の「１．２０以上」を「１．２８以上」に訂正する。
ｖ．明細書段落【００５５】（公報６頁１１欄３９行）の「比重が大きい繊維」を「比重が大きくかつその比重が１．５０以上である繊維」に訂正する。
ｗ．明細書段落【００５５】（公報６頁１１欄４３行）の「１．２０以上」を「１．２８以上」に訂正する。
（５４）【発明の名称】
合成ストリング及びその製造方法
（５７）【特許請求の範囲】
　【請求項１】　ポリアミド系合成繊維と、前記ポリアミド系合成繊維よりも比重が大き
くかつその比重が１．５０以上である
１．２８
　【数１】
ただし、Ｗは、ストリングの目付で、１ｍ当たりの重量（ｇ）、
　Ｌは、ストリングの直径で、単位はｍｍである。
　πは、円周率である。
　【請求項２】　ポリアミド系合成繊維が５０重量％以上の主成分であり、前記ポリアミド系合成繊維よりも比重が大きい繊維が５０重量％未満の副成分である請求項１に記載の合成ストリング。
　【請求項
３
　【請求項
４
３
　【請求項
５
　【請求項
６
４
　【請求項
７
３
　【請求項
８
　【請求項
９
　【請求項
１０
くかつその比重が１．５０以上である
前記式（数１）で示す比重Ｄ
１．２８
【発明の詳細な説明】
　【０００１】
　【産業上の利用分野】
　本発明は、テニス、バドミントン、スカッシュなどのラケット用ストリング（ガット）に関する。さらに詳しくは、合成繊維製であって、特定の比重を有するストリングに関する。
　【０００２】
　【従来の技術】
　ラケット用ストリングに求められる機能としては、反撥性、耐久性および張設性の３つがある。合成ストリングの前２者の機能については、主に牛や羊の腸からなる天然ガットの性能を目標に、開発、進歩してきた。
　【０００３】
　その結果、これらの機能については、今や天然ガットのそれを凌駕するものが可能になってきた。すなわち、高弾性・高強力のナイロン繊維、芳香族ポリアミド繊維、ポリフェニレンスルフィド（ＰＰＳ）繊維、ポリエーテルエーテルケトン（ＰＥＥＫ）繊維などを用いると、反撥性を弾性回復率、耐久性を応力緩和の保持率など特性が天然ガットのそれを凌駕するようになってきている。
　【０００４】
　張設性に関しては、合成ストリングの方が従来から圧倒的に優れている。しかしながら、テニスのプロの選手は、最近になって合成ストリングを使用する選手が増えつつあるものの、それでもなお天然ガットを使用し続ける選手は半数以上である。
　【０００５】
　これらの原因として、天然ガットには前記力学的特性以外に打球音や微妙な打球感など、感覚的な特性に優れている点が存在しているためと思われる。
　これら背景に対して、合成ストリングの最近の世界的傾向として、直径の小さい、細ゲージ化が挙げられる。従来、直径が１．３ｍｍ（１６ゲージ）以上のものが主流であったが、最近では直径１．２２〜１．２４ｍｍの１７ゲージや直径１．０６〜１６ｍｍの１８ゲージの要望が大きくなってきている。
　【０００６】
　これらは、反撥性の向上効果を主目的とはしているが、上記感覚的な特性を補うためであるとも考えられる。
　【０００７】
　【発明が解決しようとする課題】
　しかしながら、前記従来の単に細ゲージ化しただけでは、当然の帰着として耐久性が低下する欠点を伴っている。また、ストリングの占める重量割合が減少するため、慣性モーメントが低下し、振り抜き性、ラケット全体の重量感などが変化し、ますます天然ガットの性能から乗離する方向にある。その他、合成ストリングの分野では、スポーツの爽快感の重要な要因である打球音の向上が、従来からも強く要請され続けている。
　【０００８】
　本発明は、以上の事情に鑑みてなされたものであって、天然ガットの優れた反撥性、弛みにくさは無論のこと、ラケットの振り抜き性、面安定性、重量感などの打球感、快い打球音をも天然ガット並みの性能を有し、しかも、耐水性に優れ、安価な合成ストリングを提供することを目的としている。
　【０００９】
　【課題を解決するための手段】
　前記目的を達成するため、本発明の合成ストリングは、ポリアミド系合成繊維と、前記ポリアミド系合成繊維よりも比重が大き
くかつその比重が１．５０以上である
１．２８
　【００１０】
　前記構成においては、ポリアミド系合成繊維が５０重量％以上の主成分であり、前記ポリアミド系合成繊維よりも比重が大きい繊維が５０重量％未満の副成分であることが好ましい。
　【００１１】
　
ま
　【００１２】
　また前記構成においては、ポリアミド繊維に鉛を複合させたコンジュゲート繊維が、外側成分がポリアミドであり、内部に鉛を存在させた芯鞘コンジュゲート繊維であることが好ましい。
　【００１３】
　また前記構成においては、合成ストリングが、芯部を形成する繊維と鞘部を形成する繊維からなる芯鞘構造であることが好ましい。
　また前記構成においては、鉛を複合させた芯鞘コンジュゲート繊維が、ストリングの鞘部に存在することが好ましい。
　【００１４】
　また前記構成においては、フッ素を含むポリマーの繊維が、ストリングの芯部及び／または鞘部に存在することが好ましい。
　また前記構成においては、合成ストリングを構成する繊維が、編組または撚糸されていることが好ましい。
　【００１５】
　また前記構成においては、合成ストリングを構成する繊維が、接着剤によって一体化されていることが好ましい。
　次に本発明の合成ストリングの製造方法は、ポリアミド系合成繊維を芯成分に用い、鞘成分としてポリアミド系合成繊維と前記ポリアミド系合成繊維よりも比重が大き
くかつその比重が１．５０以上である
前記式（数１）で示す比重Ｄ
１．２８
　【００１６】
　【作用】
　前記した本発明の構成によれば、ポリアミド系合成繊維と、前記ポリアミド系合成繊維よりも比重が大き
くかつその比重が１．５０以上である
１．２８
１．２８
　【００１７】
　前記において、ポリアミド系合成繊維が５０重量％以上の主成分であり、前記ポリアミド系合成繊維よりも比重が大きい繊維が５０重量％未満の副成分であると、さらにポリアミド系合成繊維の耐久性や緩みにくさを維持できる。
　【００１８】
　また前記において、ポリアミド系合成繊維よりも比重が大きい繊維が、比重１．５０以上の材料で構成されていると、高比重成分の混在量をそれ程多くする必要がなく好ましい。
　【００１９】
　また前記において、副成分が、ポリアミド繊維に鉛を複合させたコンジュゲート繊維またはフッ素を含むポリマーの繊維であると、打球感をさらに高くすることができる。
　【００２０】
　また前記において、ポリアミド繊維に鉛を複合させたコンジュゲート繊維が、外側成分がポリアミドであり、内部に鉛を存在させた芯鞘コンジュゲート繊維であると、ポリアミドと鉛との剥離がなく一体化を保持できるので好ましい。
　【００２１】
　また前記において、合成ストリングが、芯部を形成する繊維と鞘部を形成する繊維からなる芯鞘構造であると、さらに打球感を高くでき、耐久性も高くなる。
　また前記において、鉛を複合させた芯鞘コンジュゲート繊維はストリングの鞘部に存在させると強度を高く維持できる。また、フッ素を含むポリマーの繊維を用いる場合は、ストリングの芯部及び／または鞘部に存在させることができる。
　【００２２】
　また前記において、合成ストリングを構成する繊維を編組または撚糸すると、一体化を強固にできる。
　また前記において、合成ストリングを構成する繊維が、接着剤によって一体化されていること、耐久性をさらに高めることができる。
　【００２３】
　次に本発明の合成ストリングの製造方法によれば、ポリアミド系合成繊維を芯成分に用い、鞘成分としてポリアミド系合成繊維と前記ポリアミド系合成繊維よりも比重が大き
くかつその比重が１．５０以上である
１．２８
　【００２４】
　【実施例】
　以下実施例を用いてさらに具体的に説明する。
　本発明者らは、打球音や微妙な打球感に関係する固有振動は、ストリングの線密度に関係するとの見解に着目し、両者の関係を詳細に調査・研究した。また、ラケットの振り抜き易さの尺度としての慣性モーメントとラケットの重量配分についても詳細に研究開発を行い、ついに本発明に到達した。その結果、ポリアミド系合成繊維を主成分とするストリングにおいて、比重１．５０以上のポリアミド／鉛複合繊維またはフッ素を含むポリマーの繊維などでストリングを製造し、ストリングの比重が
１．２８
　【００２５】
　本発明の主成分として用いられるポリアミド系合成繊維は、主にナイロン６、ナイロン６６、またはそれらの共重合ナイロンのモノフィラメントまたはマルチフィラメントが、伸縮繰り返し耐久性、接着性、強度などが優れていることから、好んで使用される。
　【００２６】
　ポリエステル繊維の代表的なポリエチレンテレフタレート繊維は、比重の面からは天然ガットのそれと近似しているが、加重下の応力緩和が大きく、張設時の張力が維持しにくく、打球性の経時変化が大きく、主成分としては使用され得ない。また、芳香族ポリアミド（たとえばデュポン社の“ケプラー”、“ノメックス”）は比重が１．４４〜１．４５であるが、“ケプラー”は伸度が数％と低く、“ノメックス”は伸度は高いが強力が低く、本発明の目的には沿わない。
　【００２７】
　次に、比重係数を調整する複合成分としては有用なものとしては、ポリアミド／鉛複合繊維がある。通常のナイロンと鉛を複合紡糸したもので、芯部に鉛が不連続に存在し、鞘部がナイロン６で形成されている。比重は複合量で調整されるが、強力、取扱性などから比重が１．５０〜３．００の範囲程度のものが望ましい。この繊維は、強力が低いが、主成分との接着性に優れ、高比重が容易に得られるため、また少量の複合で、ストリングの比重係数を調整でき、本発明には有用である。強力が低いことから、ストリングの主要構成部である芯成分に用いることは不利であり専ら被覆成分に用いることが望ましい。
　【００２８】
　他の比重係数を調整する複合成分として有用なものとしては、フッ素を含むポリマーからなる繊維としては、分子中にフッ素原子を含む樹脂から繊維化されたものである。これら樹脂としては、ポリテトラフルオロエチレン（ＰＴＦＥ）、４フッ化エチレンとパーフルオロァルキルビニルエーテルとの共重合体（ＰＦＡ）、テトラフルオロエチレンーヘキサフルオロプロピレン共重合体（ＦＥＰ）、エチレンーテトラフルオロエチレン共重合体（ＥＴＦＥ）、ポリクロロトリフルオロエチレン（ＰＣＴＦＥ）、３フッ化塩化エチレン（ＰＣＴＦＥ）、４フッ化エチレン−エチレン共重合体（ＥＴＦＥ）、ポリビニリデンフルオライド（ポリフッ化ビニリデン、ＰＶＤＦ）、ポリフッ化ビニル（ＰＶＦ）などがある。比重は、ポリマー種により異なるが、１．７０から２．２０程度のものが選択できる。本発明には、強力レベルの観点から特にポリフッ化ビニリデンが有用である。したがって、ポリフッ化ビニリデンは、ストリングの主要構成部である芯成分に用いることもできるが、他のフッ素を含むポリマーからなる繊維は不利であり、被覆成分に用いることが望ましい。
　【００２９】
　これら主成分および比重係数を調整する複合成分を用いたストリングの製造は、一例として次のプロセスで作製される。ポリアミドモノフィラメントを芯成分として、その外周面に、被覆成分として通常のポリアミドモノフィラメントおよび比重１．５０以上の、比重を調整する複合成分、例えば、ポリアミド／鉛複合繊維またはフッ素を含むポリマーの繊維のフィラメントを混合して接着剤を塗布しながら巻回する。この混合比率は、本発明で規定する比重からは、鞘成分の５０重量％程度で得られる。また、芯成分との接着性の面からもこの比率が良好である。
　【００３０】
　ポリフッ化ビニリデン繊維を芯成分として用いる際は、この繊維の接着性が極端に低いため、被覆成分を通常より構成比率を大きくするのが好ましい。例えば、被覆成分がポリアミドモノフィラメント場合は、通常は１回の巻回で十分な耐久性が確保できるが、本発明の場合は２回の巻回が望ましい。また、被覆成分がポリアミドマルチフィラメントの場合は、５００デニール以上の比較的高いデニールのフィラメントを用いることが望ましい。
　【００３１】
　次いで、樹脂溶液や溶融樹脂で加工またはコーティングされる。用いる樹脂はポリアミドまたはポリウレタン等が耐水性、耐久性の観点から望ましい。
最後に、伸度調整のため延伸処理を行い、パラフィン、またはシリコーンオイル等の平滑剤を塗布してストリングとして仕上げる。
　【００３２】
　本発明で最も重要なのは、ストリング比重を
１．２８
１．２８
　【００３３】
　次に図面を用いて説明する。図１（ａ）〜（ｆ）は本発明で使用することができるストリングの部分断面を示す一例の斜視図である。図１（ａ）において、１は芯部を構成するモノフィラメント、２は鞘部を構成するマルチフィラメント、３は外側の樹脂被覆部である。図１（ｂ）は図１（ａ）の鞘部がマルチフィラメント４，５の２層になっている部分が図１（ａ）と異なる。図１（ｃ）は図１（ａ）の芯部が細いマルチフィラメント６である点が図１（ａ）と異なる。図１（ｄ）は図１（ｃ）の芯部がやや太いマルチフィラメント７である点が図１（ｃ）と異なる。図１（ｅ）は、芯部が細いマルチフィラメント８のみで構成されている。図１（ｆ）は、芯部がやや太いマルチフィラメント９のみで構成されている。以上一例として図示した構造において、ポリアミド繊維と高い比重を有する繊維は任意に組み合わせストリングを形成する。
　【００３４】
　以下具体的実施例を用いて説明する。下記の実施例における目付及び直径の測定法は次のとおりである。
　（１）目付；ストリングを正確に１ｍ測長し、この重量を精密天秤で秤量して求めた。
　（２）直径；マイクロメータで５回測定し、平均して求めた。
　【００３５】
　（実施例１）
　本実施例では、比重を調整する複合成分が、ポリアミド／鉛複合繊維の例について図２を用いて説明する。
　【００３６】
　芯成分繊維１１として直径０．８７ｍｍのナイロン６のモノフィラメントを用い、被覆成分繊維として直径０．２１８ｍｍのナイロン／鉛コンジュゲートモノフィラメント１４、「
アミラン
　【００３７】
　前記において、ナイロン／鉛コンジュゲートモノフィラメント１４は、鉛成分１２が芯に存在し、ナイロン成分１３が鞘に存在する芯鞘構造のコンジュゲート繊維である。このコンジュゲート繊維は、複合口金を用いてナイロンを溶融紡糸する際に、ナイロンと鉛を複合紡糸し、次いで延伸することにより得られる。
　【００３８】
　得られたストリング１０は、引張強力６０．０ｋｇ、結節強力３０．０ｋｇ、伸度２３．８％、直径１．３３６ｍｍであった。目付は、２．１２０８ｇ／ｍ、比重Ｄは１．５１であった（表１−実施例１）。
　【００３９】
　別に、比較例として、被覆成分繊維として直径０．２０２ｍｍのナイロン６６モノフィラメント（重さ０．０３７２ｇ／ｍ）１４本を実施例１と同条件で作製した。比重Ｄは１．１１であった（表１−比較例２）。
　【００４０】
　上記の２種類のストリングと参考例２の天然ガットをフェース面積が１１０平方インチのカーボン繊維補強樹脂製ラケットに、タテ・ヨコ共に６０ポンドの張力で張設した。このラケットを、上級レベルのプレーヤーに実際に試打して、打球性を比較、調査した。
　【００４１】
　その結果、本発明品は、比較例に比べ重量感、振り抜き性、面安定性、打球音については、明らかに改善効果が認められ、参考例の天然ガットに比べ反撥性も加え、極めて近似しているとの評価結果を得た。
　【００４２】
　（実施例２）
　本実施例においても、比重を調整する複合成分が、ポリアミド／鉛複合繊維の例について図３を用いて説明する。
　【００４３】
　被覆成分繊維として直径０．２１８ｍｍのポリアミド／鉛複合モノフィラメント２４、「アミランＭ」、８００Ｄ（東レ株式会社製、比重２．３５６）７本と、直径０．２０２ｍｍのナイロン６，６モノフィラメント２５を７本を交互に用い、ラセン状に巻き付けてた以外は、実施例１と同様にしてストリング２０を作製した。２１は直径０．８７ｍｍのナイロン６のモノフィラメント、２２は鉛成分、２３はナイロン成分、２６は接着剤層（樹脂被覆部）である。
　【００４４】
　得られたストリングは、引張強力６７．３ｋｇ、結節強力３４．７ｋｇ、伸度２５．９％、直径１．２７８ｍｍであった。目付は、１．７９０２ｇ／ｍ、比重Ｄは、１．４０であった（表１−実施例２）。
　【００４５】
　実施例１と同様に打球性を比較、調査した結果、参考例３の天然ガットの性能と極めて近似した性能であるとの評価結果を得た。
　（実施例３）
　本実施例では、比重を調整する複合成分が、フッ素を含むポリマーの繊維である例について図４を用いて説明する。
　【００４６】
　芯成分繊維として、直径０．６２３ｍｍのポリフッ化ビニリデン繊維モノフィラメント３１（比重１．７７）を用い、被覆繊維としてトータルデニール１８９０デニール（フィラメント数：３１５本）のナイロン６マルチフィラメント３２を３本用い（フィラメント総数９４５本）、前記被覆繊維３２にポリウレタンアクリレート系の紫外線硬化性樹脂を含浸させ、撚り数：８０ターン／ｍで撚を掛けながら前記芯成分繊維３１の周囲に巻き付けつつ、硬化・固定させた。次いで、熱溶融ナイロン６を用いて、この表面をコーティングした。３３は熱溶融ナイロン６からなる接着剤層（樹脂被覆部）である。
　【００４７】
　得られたストリング３０は、引張強力７４．５ｋｇ、結節強力３９．１ｋｇ、伸度１８．４％直径１．３２５ｍｍであった。目付は、１．８０７０ｇ／ｍ、比重Ｄは１．３１であった（表１−実施例３）。
　【００４８】
　このストリングは、モノフィラメントとマルチフィラメントの複合からなっているにもかかわらず、透明性に優れ、外観も天然ガットに極めて近似していた。
　実施例１と同様に打球性を比較、調査した結果、参考例２の天然ガットの性能と極めて近似した性能であるとの評価結果を得た。
　【００４９】
　（実施例４）
　本実施例では、比重を調整する複合成分が、フッ素を含むポリマーの繊維である例について図５を用いて説明する。
　【００５０】
　芯成分繊維として、直径０．６２３ｍｍのポリフッ化ビニリデン繊維モノフィラメント（比重１．７７）４１を用い、被覆繊維として直径０．１４０ｍｍのナイロン６マルチフィラメント４２を１６本ラセン状に巻き付けて、同時にナイロン系接着剤を用いて固定した。さらに、同種のナイロン６モノフィラメント４３、直径０．１９５ｍｍ、１６本をラセン状に巻き付けて、同時にナイロン系接着剤を用いて固定した。次いで、熱溶融ナイロン６を用いて、この表面をコーティングした。４４は熱溶融ナイロン６からなる接着剤層（樹脂被覆部）である。
　【００５１】
　得られたストリング４０は、引張強力６７．８ｋｇ、結節強力３３．８ｋｇ、伸度２７．８％、直径１．３１６ｍｍであった。目付は、１．７４３４ｇ／ｍ、比重Ｄは１．２８であった（表１−実施例４）。
　【００５２】
　実施例１と同様に打球性を比較、調査した結果、参考例３のガットの性能と極めて近似した性能であるとの評価結果を得た。
　以上の実施例の結果をまとめて表１に示す。また下記の表１では、実施例１〜４の結果を示した以外に、参考例として種々のゲージの天然ガットの市販品、また比較例として従来のポリアミド性合成ストリング、また本発明の範囲外の合成ストリングのデータを掲げた。
　【００５３】
　【表１】
　【００５４】
　【発明の効果】
　以上説明した通り、本発明のラケット用ストリングによれば、ポリアミド系合成繊維と、前記ポリアミド系合成繊維よりも比重が大き
くかつその比重が１．５０以上である
１．２８
　【００５５】
　次に本発明の合成ストリングの製造方法によれば、ポリアミド系合成繊維を芯成分に用い、鞘成分としてポリアミド系合成繊維と前記ポリアミド系合成繊維よりも比重が大き
くかつその比重が１．５０以上である
１．２８
【図面の簡単な説明】
　【図１】　図１（ａ）〜（ｆ）は本発明で使用することができるストリングの部分断面を示す一例の斜視図である。
　【図２】　本発明の実施例１のストリングの断面図である。
　【図３】　本発明の実施例２のストリングの断面図である。
　【図４】　本発明の実施例３のストリングの断面図である。
　【図５】　本発明の実施例４のストリングの断面図である。
　【符号の説明】
　１　芯部を構成するモノフィラメント
　２　鞘部を構成するマルチフィラメント
　３　外側の樹脂被覆部
　４，５　鞘部のマルチフィラメント
　６　芯部の細いマルチフィラメント
　７　芯部のやや太いマルチフィラメント
　８　芯部の細いマルチフィラメント
　９　芯部のやや太いマルチフィラメント
１０，２０，３０，４０　ストリング
１１，２１　芯成分のモノフィラメント繊維
１２，２２　鉛成分
１３，２３　ナイロン成分
１４，２４　ナイロン／鉛コンジュゲートモノフィラメント
１５，２６，３３，４４　接着剤層（樹脂被覆部）
２５　ナイロン６，６モノフィラメント
３１，４１　芯成分繊維のポリフッ化ビニリデン繊維モノフィラメント
３２　被覆繊維のナイロン６マルチフィラメント
４２，４３　被覆繊維のナイロン６マルチフィラメント